(57)【特許請求の範囲】
【請求項１】
センターと前記センターを被覆する一以上の中間層とからなるコアと、前記コアを被覆するカバーとを有するゴルフボールであって、前記中間層の少なくとも一つが、樹脂成分として、
（Ａ）（ａ−１）重合脂肪酸、（ａ−２）セバシン酸および／またはアゼライン酸、（ａ−３）ポリアミン成分とを必須成分とするポリアミド共重合体と、
（Ｂ）（ｂ−１）オレフィンと炭素数３〜８個のα，β−不飽和カルボン酸との二元共重合体、（ｂ−２）オレフィンと炭素数３〜８個のα，β−不飽和カルボン酸との二元共重合体の金属イオン中和物、（ｂ−３）オレフィンと炭素数３〜８個のα，β−不飽和カルボン酸とα，β−不飽和カルボン酸エステルとの三元共重合体、および、（ｂ−４）オレフィンと炭素数３〜８個のα，β−不飽和カルボン酸とα，β−不飽和カルボン酸エステルとの三元共重合体の金属イオン中和物より成る群から選択される少なくとも１種とを含有する中間層用組成物から形成され、前記中間層用組成物の曲げ弾性率は、３５０ＭＰａ〜１０００ＭＰａであることを特徴とするゴルフボール。
【請求項２】
前記中間層用組成物は、さらに、（Ｃ）ポリアミド樹脂組成物として、（ｃ−１）ポリアミド樹脂と、（ｃ−２）水酸基、カルボキシル基、無水酸基、スルホン酸基およびエポキシ基（グリシジル基を含む）よりなる群から選択される少なくとも１種の官能基を有する樹脂を含有するものである請求項１に記載のゴルフボール。
【請求項３】
前記中間層用組成物は、（Ｂ）成分として、（ｂ−１）オレフィンと炭素数３〜８個のα，β−不飽和カルボン酸との二元共重合体および（ｂ−２）オレフィンと炭素数３〜８個のα，β−不飽和カルボン酸との二元共重合体の金属イオン中和物の少なくとも一つと、（ｂ−３）オレフィンと炭素数３〜８個のα，β−不飽和カルボン酸とα，β−不飽和カルボン酸エステルとの三元共重合体および（ｂ−４）オレフィンと炭素数３〜８個のα，β−不飽和カルボン酸とα，β−不飽和カルボン酸エステルとの三元共重合体の金属イオン中和物の少なくとも一つとを含有するものである請求項１または２に記載のゴルフボール。
【請求項４】
前記中間層用組成物は、（Ｂ）成分として、（ｂ−２）オレフィンと炭素数３〜８個のα，β−不飽和カルボン酸との二元共重合体の金属イオン中和物と（ｂ−４）オレフィンと炭素数３〜８個のα，β−不飽和カルボン酸とα，β−不飽和カルボン酸エステルとの三元共重合体の金属イオン中和物とを含有するものである請求項１または２に記載のゴルフボール。
【請求項５】
前記（ｂ−２）オレフィンと炭素数３〜８個のα，β−不飽和カルボン酸との二元共重合体の金属イオン中和物として、ナトリウムで中和された二元系アイオノマー樹脂と亜鉛で中和された二元系アイオノマー樹脂との混合物を使用する請求項１〜４のいずれか一項に記載のゴルフボール。
【請求項６】
前記中間層用組成物は、樹脂成分として、（Ａ）成分と（Ｂ）成分を、合計が１００質量％になるように含有し、（Ａ）成分の含有率が、１０質量％〜８０質量％であり、（Ｂ）成分の含有率が２０質量％〜９０質量％である請求項１に記載のゴルフボール。
【請求項７】
前記中間層用組成物は、樹脂成分として、（Ａ）成分〜（Ｃ）成分を、合計が１００質量％になるように含有し、（Ａ）成分の含有率が、１質量％〜７０質量％であり、（Ｂ）成分の含有率が、１５質量％〜６５質量％であり、（Ｃ）成分の含有率が、１５質量％〜６０質量％である請求項２に記載のゴルフボール。
【請求項８】
前記中間層用組成物のメルトフローレイト（２４０℃×２．１６ｋｇ）は、１０ｇ／１０ｍｉｎ以上である請求項１〜７のいずれか一項に記載のゴルフボール。
【請求項９】
前記中間層用組成物の曲げ弾性率は、４００ＭＰａ〜１０００ＭＰａである請求項１〜８のいずれか一項に記載のゴルフボール。
【請求項１０】
前記中間層用組成物のスラブ硬度は、ショアＤ硬度で６６以上７５以下である請求項１〜９のいずれか一項に記載のゴルフボール。
【請求項１１】
前記中間層の厚みは、０．５ｍｍ〜１．５ｍｍである請求項１〜１０のいずれか一項に記載のゴルフボール。
【請求項１２】
（Ａ）前記ポリアミド共重合体のメルトフローレイト（２３０℃、２．１６ｋｇ荷重）は、２０ｇ／１０ｍｉｎ以上、２，０００ｇ／１０ｍｉｎ以下である請求項１〜１１のいずれか一項に記載のゴルフボール。
【請求項１３】
（Ａ）前記ポリアミド共重合体は、（ａ−１）重合脂肪酸、（ａ−２）セバシン酸および／またはアゼライン酸、（ａ−３）ポリアミン成分とを必須成分として共重合して得られるポリアミド樹脂（ポリアミドエラストマーを含まない）である請求項１〜１２のいずれか一項に記載のゴルフボール。
【発明の詳細な説明】
【技術分野】
【０００１】
本発明は、ロングアイアンショットの飛距離が大きいゴルフボールに関するものである。
【背景技術】
【０００２】
スリーピースゴルフボールやマルチピースゴルフボールにおいて、高剛性あるいは高弾性の中間層を採用したゴルフボールが提案されている。
【０００３】
例えば、特許文献１には、センターと前記センターを被覆する一以上の中間層とからなるコアと、前記コアを被覆するカバーとを有するゴルフボールであって、前記中間層の少なくとも１つまたは１層は、（Ａ）曲げ弾性率７００ＭＰａ〜５０００ＭＰａを有する高弾性ポリアミド樹脂、（Ｂ）エチレン−（メタ）アクリル酸共重合体の金属中和物と、（Ｃ）極性官能基を有する樹脂を含有し、前記（Ａ）高弾性ポリアミド樹脂と（Ｂ）エチレン−（メタ）アクリル酸共重合体の金属中和物との含有量比率（合計１００質量％）が、（Ａ）高弾性ポリアミド樹脂／（Ｂ）エチレン−（メタ）アクリル酸共重合体の金属中和物＝２０質量％〜８０質量％／８０質量％〜２０質量％であり、前記（Ａ）高弾性ポリアミド樹脂と（Ｂ）エチレン−（メタ）アクリル酸共重合体の金属中和物との合計１００質量部に対して、（Ｃ）極性官能基を有する樹脂を０．１質量部〜２０質量部含有する高弾性中間層用組成物から形成されていることを特徴とするゴルフボールが開示されている。
【０００４】
特許文献２には、センターと前記センターを被覆する一以上の中間層とからなるコアと、前記コアを被覆するカバーとを有するゴルフボールであって、前記中間層の少なくとも１つまたは１層は、（Ａ）曲げ弾性率７００ＭＰａ〜５０００ＭＰａを有する高弾性樹脂と、（Ｂ）曲げ弾性率１５０ＭＰａ〜１０００ＭＰａを有するアイオノマー樹脂とを含有し、前記（Ａ）高弾性樹脂と（Ｂ）アイオノマー樹脂との含有比率（合計１００質量％）が、（Ａ）高弾性樹脂／（Ｂ）アイオノマー樹脂＝２０質量％〜８０質量％／８０質量％〜２０質量％である高弾性中間層用組成物から形成されていることを特徴とするゴルフボールが開示されている。
【０００５】
特許文献３には、センターと前記センターを被覆する一以上の中間層とからなるコアと、前記コアを被覆するカバーとを有するゴルフボールであって、前記中間層の少なくとも１つまたは１層は、樹脂成分として、（ａ）エチレン・（メタ）アクリル酸共重合体またはその金属中和物、（ｂ）α−オレフィンとグリシジル（メタ）アクリレートまたはグリシジル不飽和エーテルとの共重合体、（ｃ）ポリオレフィン、および、（ｄ）前記（ａ）エチレン・（メタ）アクリル酸共重合体の金属中和物と異なる金属種で中和されたアイオノマー樹脂を含有し、樹脂成分中の前記（ａ）エチレン・（メタ）アクリル酸共重合体またはその金属中和物、（ｂ）α−オレフィンとグリシジル（メタ）アクリレートまたはグリシジル不飽和エーテルとの共重合体、および、（ｃ）ポリオレフィンの合計質量（ａ＋ｂ＋ｃ）と、前記（ｄ）前記（ａ）エチレン・（メタ）アクリル酸共重合体の金属中和物と異なる金属種で中和されたアイオノマー樹脂との質量比（（ａ＋ｂ＋ｃ）／ｄ）が、９５質量部／５質量部〜５０質量部／５０質量部である高剛性中間層用組成物から形成されていることを特徴とするゴルフボールが開示されている。
【先行技術文献】
【特許文献】
【０００６】
【特許文献１】特開２０１０−１７４１４号公報
【特許文献２】特開２００９−２６１７９１号公報
【特許文献３】特開２００９−２６１７９２号公報
【発明の概要】
【発明が解決しようとする課題】
【０００７】
ゴルフボールに対する最も大きな要求の一つは、飛距離を大きくすることである。ドライバーショットに対して飛距離が大きいゴルフボールついての提案が多くなされているが、ロングアイアンに対して飛距離が大きいゴルフボールについてはあまり検討されていない。ロングアイアンショットを苦手とするゴルファーは少なくなく、ロングアイアンの代わりに、ユーティリティ、フェアウェイウッドなどの飛距離が出やすいクラブを使用することも多い。
【０００８】
上述のように、ゴルフボールの飛距離を大きくする方法として、高剛性または高弾性の中間層を採用する方法が知られているが、次のような問題点も残されている。例えば、アイオノマー樹脂に高剛性の熱可塑性樹脂を混合して中間層の高剛性化を図る方法では、中間層用組成物の流動性が低下する。中間層用組成物の流動性が低下すると、中間層の薄肉化ができないため、反発性の高いゴム組成物から形成されるセンターを小径化せざるを得ない。その結果、ゴルフボールの飛距離が低下するという問題があった。中間層用組成物に脂肪酸またはその金属塩、低融点高分子材料などの流動性改質剤を添加する方法が検討されているが、流動性を確保するためには、相当量の流動性改質剤を添加する必要があり、得られる中間層の剛性が低下してしまうという問題がある。
【０００９】
本発明は、上記事情に鑑みてなされたものであり、ロングアイアンショットの飛距離が大きいゴルフボールを提供することを目的とする。
【課題を解決するための手段】
【００１０】
上記課題を解決することのできた本発明のゴルフボールは、センターと前記センターを被覆する一以上の中間層とからなるコアと、前記コアを被覆するカバーとを有するゴルフボールであって、前記中間層の少なくとも一つが、樹脂成分として、
（Ａ）（ａ−１）重合脂肪酸、（ａ−２）セバシン酸および／またはアゼライン酸、（ａ−３）ポリアミン成分とを必須成分とするポリアミド共重合体と、
（Ｂ）（ｂ−１）オレフィンと炭素数３〜８個のα，β−不飽和カルボン酸との二元共重合体、（ｂ−２）オレフィンと炭素数３〜８個のα，β−不飽和カルボン酸との二元共重合体の金属イオン中和物、（ｂ−３）オレフィンと炭素数３〜８個のα，β−不飽和カルボン酸とα，β−不飽和カルボン酸エステルとの三元共重合体、および、（ｂ−４）オレフィンと炭素数３〜８個のα，β−不飽和カルボン酸とα，β−不飽和カルボン酸エステルとの三元共重合体の金属イオン中和物より成る群から選択される少なくとも１種とを含有する中間層用組成物から形成されていることを特徴とする。
【００１１】
本発明で使用する（Ａ）（ａ−１）重合脂肪酸、（ａ−２）セバシン酸および／またはアゼライン酸、（ａ−３）ポリアミン成分とを必須成分とするポリアミド共重合体は、高流動性を有するにも拘わらず高弾性を有する。前記（Ａ）成分を使用することにより、高弾性、且つ、高流動性の中間層用組成物が得られる。そして、この中間層用組成物を使用することによって、外剛内柔構造を有し、高反発のコアが得られ、飛距離が大きいゴルフボールが得られる。
【００１２】
前記中間層用組成物は、さらに、（Ｃ）ポリアミド樹脂組成物として、（ｃ−１）ポリアミド樹脂と、（ｃ−２）水酸基、カルボキシル基、無水酸基、スルホン酸基およびエポキシ基（グリシジル基を含む）よりなる群から選択される少なくとも１種の官能基を有する樹脂を含有することも好ましい。
【００１３】
前記中間層用組成物は、（Ｂ）成分として、（ｂ−１）オレフィンと炭素数３〜８個のα，β−不飽和カルボン酸との二元共重合体および（ｂ−２）オレフィンと炭素数３〜８個のα，β−不飽和カルボン酸との二元共重合体の金属イオン中和物の少なくとも一つと、（ｂ−３）オレフィンと炭素数３〜８個のα，β−不飽和カルボン酸とα，β−不飽和カルボン酸エステルとの三元共重合体および（ｂ−４）オレフィンと炭素数３〜８個のα，β−不飽和カルボン酸とα，β−不飽和カルボン酸エステルとの三元共重合体の金属イオン中和物の少なくとも一つとを含有するものであることが好ましい。
【００１４】
前記中間層用組成物は、（Ｂ）成分として、（ｂ−２）オレフィンと炭素数３〜８個のα，β−不飽和カルボン酸との二元共重合体の金属イオン中和物と（ｂ−４）オレフィンと炭素数３〜８個のα，β−不飽和カルボン酸とα，β−不飽和カルボン酸エステルとの三元共重合体の金属イオン中和物とを含有するものであることがさらに好ましい。
【００１５】
前記（ｂ−２）オレフィンと炭素数３〜８個のα，β−不飽和カルボン酸との二元共重合体の金属イオン中和物として、ナトリウムで中和された二元系アイオノマー樹脂と亜鉛で中和された二元系アイオノマー樹脂との混合物を使用することが好ましい。
【００１６】
前記中間層用組成物が、樹脂成分として、（Ａ）成分と（Ｂ）成分のみを含有する場合、（Ａ）成分の含有率は、１０質量％〜８０質量％が好ましく、（Ｂ）成分の含有率は、２０質量％〜９０質量％が好ましい。前記中間層用組成物が、樹脂成分として、さらに、（Ｃ）成分を含有する場合、（Ａ）成分の含有率は、１質量％〜７０質量％が好ましく、（Ｂ）成分の含有率は、１５質量％〜６５質量％が好ましく、（Ｃ）成分の含有率は、１５質量％〜６０質量％が好ましい。ただし、各成分の合計は１００質量％とする。
【００１７】
前記中間層用組成物のメルトフローレイト（２４０℃×２．１６ｋｇ）は、１０ｇ／１０ｍｉｎ以上であることが好ましい。前記中間層用組成物の曲げ弾性率は、３５０ＭＰａ〜１０００ＭＰａであることが好ましい。前記中間層用組成物のスラブ硬度は、ショアＤ硬度で６６以上７５以下であることが好ましい。前記中間層の厚みは、０．５ｍｍ〜１．５ｍｍであることが好ましい。
【発明の効果】
【００１８】
本発明によれば、ロングアイアンショットの飛距離が大きいゴルフボールが得られる。
【発明を実施するための形態】
【００１９】
本発明のゴルフボールは、センターと前記センターを被覆する一以上の中間層とからなるコアと、前記コアを被覆するカバーとを有するゴルフボールであって、前記中間層の少なくとも一つが、樹脂成分として、（Ａ）（ａ−１）重合脂肪酸、（ａ−２）セバシン酸および／またはアゼライン酸、（ａ−３）ポリアミン成分とを必須成分とするポリアミド共重合体と、（Ｂ）（ｂ−１）オレフィンと炭素数３〜８個のα，β−不飽和カルボン酸との二元共重合体、（ｂ−２）オレフィンと炭素数３〜８個のα，β−不飽和カルボン酸との二元共重合体の金属イオン中和物、（ｂ−３）オレフィンと炭素数３〜８個のα，β−不飽和カルボン酸とα，β−不飽和カルボン酸エステルとの三元共重合体、および、（ｂ−４）オレフィンと炭素数３〜８個のα，β−不飽和カルボン酸とα，β−不飽和カルボン酸エステルとの三元共重合体の金属イオン中和物より成る群から選択される少なくとも１種とを含有する中間層用組成物から形成されていることを特徴とする。
【００２０】
まず、本発明で使用する「（Ａ）（ａ−１）重合脂肪酸と、（ａ−２）セバシン酸および／またはアゼライン酸と、（ａ−３）ポリアミン成分とを必須成分とするポリアミド共重合体」について説明する。前記ポリアミド共重合体は、分子鎖に繰り返し単位としてアミド結合を有する高分子であって、（ａ−１）重合脂肪酸と、（ａ−２）セバシン酸および／またはアゼライン酸と、（ａ−３）ポリアミン成分とを必須成分として共重合して得られるものであれば、特に限定されない。
【００２１】
前記ポリアミド共重合体には、ポリアミド樹脂とポリアミドエラストマーが含まれる。ポリアミド樹脂は、（ａ−１）重合脂肪酸と、（ａ−２）セバシン酸および／またはアゼライン酸と、（ａ−３）ポリアミン成分を必須成分として共重合して得られるポリアミド成分のみからなるのに対し、ポリアミドエラストマーは、ポリアミド成分からなるハードセグメント部分とポリエーテルエステル成分またはポリエーテル成分からなるソフトセグメント部分とを有する。本発明で使用し得るポリアミドエラストマーは、例えば、（ａ−１）重合脂肪酸と、（ａ−２）セバシン酸および／またはアゼライン酸と、（ａ−３）ポリアミン成分とを必須成分とするポリアミド成分と（ａ−４）ポリオキシアルキレングリコールおよび（ａ−５）ジカルボン酸からなるポリエーテルエステル成分との反応で得られるポリエーテルエステルアミド、および、（ａ−１）重合脂肪酸と、（ａ−２）セバシン酸および／またはアゼライン酸と、（ａ−３）ポリアミン成分とを必須成分とするポリアミド成分と（ａ−４）ポリオキシアルキレングリコールの両末端をアミノ化またはカルボキシル化したものとジカルボン酸またはジアミンからなるポリエーテルとの反応で得られるポリエーテルアミドを挙げることができる。
【００２２】
前記（ａ−１）重合脂肪酸としては、炭素数が２０〜４８の重合脂肪酸が好ましく、より好ましくは、不飽和脂肪酸、例えば炭素数が１０〜２４の二重結合または三重結合を一個以上有する一塩基性脂肪酸を重合して得た重合脂肪酸が用いられる。具体例としては、オレイン酸、リノール酸、エルカ酸等の二量体が挙げられる。
【００２３】
市販されている重合脂肪酸は、通常二量体化脂肪酸を主成分とし、他に原料の脂肪酸や三量体化脂肪酸を含有するが、二量体化脂肪酸含量が７０質量％以上、好ましくは９５質量％以上であり、かつ水素添加して不飽和度を下げたものが望ましい。例えば、プリポール１００９、プリポール１００４（以上ユニケマ社製）やエンポール１０１０（ヘンケル社製）等の市販品が好ましい。むろんこれらの混合物も用いられる。
【００２４】
重合脂肪酸とともに用いられる多塩基酸成分としては、重合性、重合脂肪酸との共重合性及び得られるポリアミド共重合体の物性などの点から、（ａ−２）アゼライン酸、セバシン酸、または、この両者の混合物が挙げられる。
【００２５】
（ａ−３）ポリアミン成分としては、炭素数が２〜２０のジアミンが好ましく、具体的には、エチレンジアミン、１，４−ジアミノブタン、ヘキサメチレンジアミン、ノナメチレンジアミン、ウンデカメチレンジアミン、ドデカメチレンジアミン、２，２，４−トリメチルヘキサメチレンジアミン、ビス−（４，４’−アミノシクロヘキシル）メタン、メタキシリレンジアミンのようなジアミン類が挙げられる。
【００２６】
前記ポリアミドエラストマーを構成する（ａ−４）ポリオキシアルキレングリコール成分としては、ポリオキシエチレングリコール、ポリオキシプロピレングリコール、ポリオキシテトラメチレングリコール、エチレンオキサイドとプロピレンオキサイドとのブロックまたはランダム共重合体、エチレンオキサイドとテトラヒドロフランとのブロックまたはランダム共重合体、またはこれらの共重合体の両末端をアミノ化またはカルボキシル化したものが挙げられる。これらのポリオキシアルキレングリコールの数平均分子量は、２００〜３０００の範囲内であることが好ましい。
【００２７】
前記ポリアミドエラストマーを構成する（ａ−５）ジカルボン酸成分としては、炭素数が６〜２０のジカルボン酸が好ましく、具体的にはアジピン酸、アゼライン酸、セバシン酸、ドデカン二酸などの脂肪族ジカルボン酸、テレフタル酸、イソフタル酸などの芳香族ジカルボン酸、１，４−シクロヘキサンジカルボン酸のような脂環式ジカルボン酸などが挙げられる。特に、アジピン酸、アゼライン酸、セバシン酸、ドデカン二酸、テレフタル酸、イソフタル酸が重合性及びポリアミドエラストマーの物性の点から好ましい。
【００２８】
本発明で使用するポリアミド共重合体の製造方法としては、（ａ−１）重合脂肪酸、（ａ−２）アゼライン酸及び／またはセバシン酸、（ａ−３）ポリアミン成分の三者を、（ａ−２）成分に対する（ａ−１）成分の質量比（ａ−１）／（ａ−２）が０．２５〜５．２でかつ全カルボキシル基に対し全アミノ基が実質的に当量になるように混合して重縮合させることが好ましい。（ａ−１）／（ａ−２）を０．２５〜５．２にすることによって、ナイロン１２及び外部可塑化ナイロン１２と同等の可撓性を有するポリアミド共重合体が得られる。（ａ−１）／（ａ−２）が０．２５未満であると得られるポリアミド共重合体の可撓性が不十分になる場合があり、５．２より大きくなると、柔らかすぎると共に耐熱性が低下する傾向がある。また、ポリアミド共重合体の温度２５０℃における溶融粘度が５Ｐａ・ｓより小さいと、機械的強度が低くなり過ぎ、５Ｐａ・ｓ以上、好ましくは１０Ｐａ・ｓ〜５００Ｐａ・ｓにすることが好ましい。
【００２９】
例えば、（ａ−１）重合脂肪酸、（ａ−２）アゼライン酸および／またはセバシン酸、（ａ−３）ヘキサメチレンジアミンの三者の重縮合では、重合脂肪酸とヘキサメチレンジアミンの塩及びアゼライン酸及び／またはセバシン酸とヘキサメチレンジアミンの塩の融点が比較的低く、またこれらの重縮合速度が比較的速いので、カプロラクタム、重合脂肪酸、ヘキサメチレンジアミン系や、アジピン酸、重合脂肪酸、ヘキサメチレンジアミン系のように開環重合反応の促進や均質重合を行わせるために系中に水を添加する必要がなく、従って加圧反応容器を使用する必要がない。アジピン酸とヘキサメチレンジアミンとからプレポリマーを作った後に、重合脂肪酸とヘキサメチレンジアミンとを重縮合させる煩雑な二段重合法を用いる必要もない。
【００３０】
好ましい態様では、窒素で十分に置換した反応容器に、（ａ−１）重合脂肪酸と、（ａ−２）アゼライン酸及び／またはセバシン酸と、（ａ−３）ヘキサメチレンジアミン成分の三者を、上記（ａ−２）に対する（ａ−１）の重量比（ａ−１）／（ａ−２）が０．２５〜５．２で、かつ全カルボキシル基に対し全アミノ基が実質的に当量になるように仕込み、所定量のステアリン酸等の分子量調整剤と少量のリン酸等の重縮合触媒の存在下で２００〜２８０℃に昇温し１〜３時間反応させた後、１６０ｍｍＨｇ程度の減圧下で更に０．５〜２時間反応させることにより温度２５０℃での溶融粘度が５Ｐａ・ｓ以上の高分子量で可撓性に優れるポリアミド共重合体が得られる。
【００３１】
ここで用いられる触媒としては、例えばリン酸、メタリン酸、ポリリン酸などのリン酸系触媒が用いられる。
【００３２】
ポリアミドエラストマーの製造方法としては、均一なエラストマーが得られる方法であれば、どのような方法でも採用できる。例えば、ポリエーテルエステルアミドは、まずポリアミドオリゴマーを合成し、これにポリオキシアルキレングリコールとジカルボン酸を加え、加熱し減圧下で高重合度化する方法で得られるし、またポリアミド形成性モノマーとポリオキシアルキレングリコールとジカルボン酸とを一緒に仕込、加熱して均質化した後に減圧下で高重合度化する方法でも得られる。
【００３３】
本発明で使用する（Ａ）ポリアミド共重合体には、酸化防止剤、熱分解防止剤、紫外線吸収剤などの安定剤を添加することができる。耐熱安定剤としては、例えば４’，４−ビス（２，６−ジ−ｔーブチルフェノール）、１，３，５−トリメチル−２，４，６−トリス（３，５−ジ−ｔ−ブチル−４−ヒドロキシベンジル）ベンゼン、テトラキス［メチレン−３（３，５−ジ−ｔ−ブチル−４−ヒドロキシフェニル）プロピオネート］メタン、Ｎ，Ｎ’−ヘキサメチレンービス（３，５ージ−ｔ−ブチルー４−ヒドロキシ桂皮酸アミド）など各種ヒンダードフェノール類、Ｎ，Ｎ’−ビス（βーナフチル）−Ｐ−フェニレンジアミンや４，４’−ビス（４−α，α−ジメチルベンジル）ジフェニルアミンのごとき芳香族アミン類、ジラウリルチオジプロピネート等のごときイオウ化合物やリン化合物、アルカリ土類金属酸化物、シッフ塩基のニッケル塩、ヨウ化第一銅及び／またはヨウ化カリ等を挙げることができる。
【００３４】
耐光安定剤としては、置換ベンゾフェノン、ベンゾトリアゾール類や、ビス（２，２，６，６−テトラメチル−４−ピペリジン）セバケートや４−ベンゾイルオキシー２，２，６，６−テトラメチルピペリジン等のピペリジン化合物を挙げることができる。
【００３５】
また、本発明で使用する（Ａ）ポリアミド共重合体には、必要に応じて、補強剤、充填剤、滑剤、離型剤、可塑剤、難燃剤、耐加水分解改良剤等を添加することができる。
【００３６】
前記（Ａ）ポリアミド共重合体のメルトフローレイト（２３０℃、２．１６ｋｇ荷重）は、１０ｇ／１０ｍｉｎ以上が好ましく、より好ましくは２０ｇ／１０ｍｉｎ以上、さらに好ましくは３０ｇ／１０ｍｉｎ以上であり、２，０００ｇ／１０ｍｉｎ以下が好ましく、より好ましくは１，８００ｇ／１０ｍｉｎ以下、さらに好ましくは１，５００ｇ／１０ｍｉｎ以下である。前記（Ａ）ポリアミド共重合体のメルトフローレイト（２３０℃、２．１６ｋｇ荷重）が１０ｇ／１０ｍｉｎ以上であれば、中間層用樹脂組成物の流動性が良好となり、薄い中間層を成形しやすくなる。また、前記ポリアミド共重合体のメルトフローレイト（２３０℃、２．１６ｋｇ荷重）が２，０００ｇ／１０ｍｉｎ以下であれば、得られるゴルフボールの耐久性がより良好となる。
【００３７】
前記（Ａ）ポリアミド共重合体の曲げ弾性率は、４００ＭＰａ以上が好ましく、より好ましくは４１０ＭＰａ以上、さらに好ましくは４２０ＭＰａ以上であり、１，０００ＭＰａ以下が好ましく、より好ましくは９５０ＭＰａ以下、さらに好ましくは９００ＭＰａ以下である。前記ポリアミド共重合体の曲げ弾性率が低すぎると、ロングアイアンショットのスピン量が低下しにくくなり、曲げ弾性率が高すぎると、ロングアイアンショットのスピン量が低下しすぎる場合があり、さらに、打球感も低下する。
【００３８】
前記（Ａ）ポリアミド共重合体の具体例としては、富士化成工業株式会社製のＰＡ−３０Ｒ、ＰＡ−４０Ｒ、ＰＡ−５０Ｒ、ＰＡ−３０Ｌ、ＰＡ−４０Ｌ、ＰＡ−５０Ｌ等を挙げることができる。
【００３９】
次に、本発明で使用する（Ｂ）成分について説明する。本発明の中間層用組成物は、（Ｂ）（ｂ−１）オレフィンと炭素数３〜８個のα，β−不飽和カルボン酸との二元共重合体、（ｂ−２）オレフィンと炭素数３〜８個のα，β−不飽和カルボン酸との二元共重合体の金属イオン中和物、（ｂ−３）オレフィンと炭素数３〜８個のα，β−不飽和カルボン酸とα，β−不飽和カルボン酸エステルとの三元共重合体、および、（ｂ−４）オレフィンと炭素数３〜８個のα，β−不飽和カルボン酸とα，β−不飽和カルボン酸エステルとの三元共重合体の金属イオン中和物より成る群から選択される少なくとも１種を含有する。本発明の中間層用組成物は、（ｂ−１）二元共重合体および（ｂ−２）その金属イオン中和物の少なくとも一つと、（ｂ−３）三元共重合体および（ｂ−４）その金属イオン中和物の少なくとも一つとを含有することがより好ましく、（ｂ−２）二元共重合体の金属イオン中和物と（ｂ−４）三元共重合体の金属イオン中和物とを含有することがさらに好ましい。前記（Ｂ）成分は、中間層用樹脂組成物の流動性を高める。
【００４０】
前記（ｂ−１）成分は、オレフィンと炭素数３〜８個のα，β−不飽和カルボン酸との二元共重合体であって、そのカルボキシル基が中和されていない非イオン性のものである。また、前記（ｂ−２）成分としては、オレフィンと炭素数３〜８個のα，β−不飽和カルボン酸との二元共重合体中のカルボキシル基の少なくとも一部を金属イオンで中和したアイオノマー樹脂を挙げることができる。
【００４１】
前記（ｂ−３）成分は、オレフィンと炭素数３〜８個のα，β−不飽和カルボン酸とα，β−不飽和カルボン酸エステルとの三元共重合体であって、そのカルボキシル基が中和されていない非イオン性のものである。前記（ｂ−４）成分としては、オレフィンと、炭素数３〜８個のα，β−不飽和カルボン酸と、α，β−不飽和カルボン酸エステルとの三元共重合体のカルボキシル基の少なくとも一部を金属イオンで中和したアイオノマー樹脂を挙げることができる。
【００４２】
なお、本発明において、「（ｂ−１）オレフィンと炭素数３〜８個のα，β−不飽和カルボン酸との二元共重合体」を単に「二元共重合体」と称し、「（ｂ−２）オレフィンと炭素数３〜８個のα，β−不飽和カルボン酸との二元共重合体の金属イオン中和物」を「二元系アイオノマー樹脂」と称し、「（ｂ−３）オレフィンと炭素数３〜８個のα，β−不飽和カルボン酸とα，β−不飽和カルボン酸エステルとの三元共重合体」を単に「三元共重合体」と称し、「（ｂ−４）オレフィンと炭素数３〜８個のα，β−不飽和カルボン酸とα，β−不飽和カルボン酸エステルとの三元共重合体の金属イオン中和物」を「三元系アイオノマー樹脂」と称する場合がある。
【００４３】
前記オレフィンとしては、炭素数が２〜８個のオレフィンが好ましく、例えば、エチレン、プロピレン、ブテン、ペンテン、ヘキセン、ヘプテン、オクテン等を挙げることができ、特にエチレンであることが好ましい。前記炭素数３〜８個のα，β−不飽和カルボン酸としては、例えば、アクリル酸、メタクリル酸、フマル酸、マレイン酸、クロトン酸等が挙げられ、特にアクリル酸またはメタクリル酸が好ましい。また、α，β−不飽和カルボン酸エステルとしては、例えば、アクリル酸、メタクリル酸、フマル酸、マレイン酸等のメチル、エチル、プロピル、ｎ−ブチル、イソブチルエステル等が用いられ、特にアクリル酸エステルまたはメタクリル酸エステルが好ましい。
【００４４】
前記（ｂ−１）二元共重合体としては、エチレンと（メタ）アクリル酸との二元共重合体が好ましく、前記（ｂ−２）二元系アイオノマー樹脂としては、エチレン−（メタ）アクリル酸二元共重合体の金属イオン中和物が好ましい。前記（ｂ−３）三元共重合体としては、エチレンと（メタ）アクリル酸と（メタ）アクリル酸エステルとの三元共重合体が好ましい。前記（ｂ−４）三元系アイオノマー樹脂としては、エチレンと（メタ）アクリル酸と（メタ）アクリル酸エステルとの三元共重合体の金属イオン中和物が好ましい。ここで、（メタ）アクリル酸とは、アクリル酸および／またはメタクリル酸を意味する。
【００４５】
前記（ｂ−１）二元共重合体または（ｂ−３）三元共重合体中の炭素数３〜８個のα，β−不飽和カルボン酸成分の含有率は、４質量％以上が好ましく、より好ましくは５質量％以上であり、３０質量％以下が好ましく、より好ましくは２５質量％以下である。
【００４６】
前記（ｂ−１）二元共重合体または（ｂ−３）三元共重合体のメルトフローレイト（１９０℃、２．１６ｋｇ荷重）は、５ｇ／１０ｍｉｎ以上が好ましく、より好ましくは１０ｇ／１０ｍｉｎ以上、さらに好ましくは１５ｇ／１０ｍｉｎ以上であり、１７００ｇ／１０ｍｉｎ以下が好ましく、より好ましくは１５００ｇ／１０ｍｉｎ以下、さらに好ましくは１３００ｇ／１０ｍｉｎ以下である。前記（ｂ−１）二元共重合体または（ｂ−３）三元共重合体のメルトフローレイト（１９０℃、２．１６ｋｇ荷重）が５ｇ／１０ｍｉｎ以上であれば、中間層用組成物の流動性が良好となり、薄い中間層を成形しやすくなる。また、前記（ｂ−１）二元共重合体または（ｂ−３）三元共重合体のメルトフローレイト（１９０℃、２．１６ｋｇ荷重）が１７００ｇ／１０ｍｉｎ以下であれば、得られるゴルフボールの耐久性がより良好となる。
【００４７】
前記（ｂ−１）二元共重合体の具体例を商品名で例示すると、例えば、三井デュポンポリケミカル社から商品名「ニュクレル（ＮＵＣＲＥＬ）（登録商標）（例えば、「ニュクレルＮ１０５０Ｈ」、「ニュクレルＮ２０５０Ｈ」、「ニュクレルＡＮ４３１８」「ニュクレルＮ１１１０Ｈ」、「ニュクレルＮ０２００Ｈ」）」で市販されているエチレン−メタクリル酸共重合体、ダウケミカル社から商品名「プライマコア（ＰＲＩＭＡＣＯＲ）（登録商標）５９８０Ｉ」で市販されているエチレン−アクリル酸共重合体などを挙げることができる。
【００４８】
前記（ｂ−３）三元共重合体の具体例を商品名で例示すると、三井デュポンポリケミカル社から市販されている商品名「ニュクレル（ＮＵＣＲＥＬ）（登録商標）（例えば、「ニュクレルＡＮ４３１８」「ニュクレルＡＮ４３１９」）」、デュポン社から市販されている商品名「ニュクレル（ＮＵＣＲＥＬ）（登録商標）（例えば、「ニュクレルＡＥ」）」、ダウケミカル社から市販されている商品名「プライマコア（ＰＲＩＭＡＣＯＲ）（登録商標）（例えば、「ＰＲＩＭＡＣＯＲ  ＡＴ３１０」、「ＰＲＩＭＡＣＯＲ  ＡＴ３２０」）」などを挙げることができる。前記（ｂ−１）二元共重合体または（ｂ−３）三元共重合体は、単独または二種以上を組み合わせて使用しても良い。
【００４９】
前記（ｂ−２）二元系アイオノマー樹脂中の炭素数３〜８個のα，β−不飽和カルボン酸成分の含有率は、１５質量％以上が好ましく、１６質量％以上がより好ましく、１７質量％以上がさらに好ましく、３０質量％以下が好ましく、２５質量％以下がより好ましい。炭素数３〜８個のα，β−不飽和カルボン酸成分の含有率が、１５質量％以上であれば、得られる中間層を所望の硬度にしやすくなるからである。また、炭素数３〜８個のα，β−不飽和カルボン酸成分の含有率が、３０質量％以下であれば、得られる中間層の硬度が高くなり過ぎず、耐久性と打球感が良好になるからである。
【００５０】
前記（ｂ−２）二元系アイオノマー樹脂のカルボキシル基の中和度は、１５モル％以上が好ましく、２０モル％以上が好ましく、９０モル％以下が好ましく、８５モル％以下がより好ましい。中和度が１５モル％以上であれば、得られるゴルフボールの反発性および耐久性が良好になる。一方、中和度が９０モル％以下であれば、中間層用組成物の流動性が良好になる（成形性が良い）。なお、前記（ｂ−２）二元系アイオノマー樹脂のカルボキシル基の中和度は、下記式で求めることができる。
【００５１】
二元系アイオノマー樹脂の中和度＝１００×二元系アイオノマー樹脂中の中和されているカルボキシル基のモル数／二元系アイオノマー樹脂中のカルボキシル基の総モル数
【００５２】
前記（ｂ−２）二元系アイオノマー樹脂のカルボキシル基の少なくとも一部を中和する金属イオンとしては、ナトリウム、カリウム、リチウムなどの１価の金属イオン；マグネシウム、カルシウム、亜鉛、バリウム、カドミウムなどの２価の金属イオン；アルミニウムなどの３価の金属イオン；錫、ジルコニウムなどのその他のイオンが挙げられる。前記（ｂ−２）二元系アイオノマー樹脂としては、ナトリウムで中和された二元系アイオノマー樹脂と、亜鉛で中和された二元系アイオノマー樹脂との混合物を使用することが好ましい。これらの混合物を使用することにより、反発性と耐久性とを両立しやすくなる。
【００５３】
前記（ｂ−２）二元系アイオノマー樹脂の具体例を商品名で例示すると、三井・デュポンポリケミカル（株）から市販されている「ハイミラン（Ｈｉｍｉｌａｎ）（登録商標）（例えば、ハイミラン１５５５（Ｎａ）、ハイミラン１５５７（Ｚｎ）、ハイミラン１６０５（Ｎａ）、ハイミラン１７０６（Ｚｎ）、ハイミラン１７０７（Ｎａ）、ハイミランＡＭ７３１１（Ｍｇ）、ハイミランＡＭ７３２９（Ｚｎ）など」が挙げられる。
【００５４】
さらにデュポン社から市販されている「サーリン（Ｓｕｒｌｙｎ）（登録商標）（例えば、サーリン８９４５（Ｎａ）、サーリン９９４５（Ｚｎ）、サーリン８１４０（Ｎａ）、サーリン８１５０（Ｎａ）、サーリン９１２０（Ｚｎ）、サーリン９１５０（Ｚｎ）、サーリン６９１０（Ｍｇ）、サーリン６１２０（Ｍｇ）、サーリン７９３０（Ｌｉ）、サーリン７９４０（Ｌｉ）、サーリンＡＤ８５４６（Ｌｉ））」などが挙げられる。
【００５５】
またエクソンモービル化学（株）から市販されているアイオノマー樹脂としては、「アイオテック（Ｉｏｔｅｋ）（登録商標）（例えば、アイオテック８０００（Ｎａ）、アイオテック８０３０（Ｎａ）、アイオテック７０１０（Ｚｎ）、アイオテック７０３０（Ｚｎ））」などが挙げられる。
【００５６】
前記（ｂ−２）二元系アイオノマー樹脂は、例示のものをそれぞれ単独または２種以上の混合物として用いてもよい。前記商品名の後の括弧内に記載したＮａ、Ｚｎ、Ｌｉ、Ｍｇなどは、これらの中和金属イオンの金属種を示している。
【００５７】
前記（ｂ−２）二元系アイオノマー樹脂の曲げ剛性率は、１４０ＭＰａ以上が好ましく、より好ましくは１５０ＭＰａ以上、さらに好ましくは１６０ＭＰａ以上であり、５５０ＭＰａ以下が好ましく、より好ましくは５００ＭＰａ以下、さらに好ましくは４５０ＭＰａ以下である。前記（ｂ−２）二元系アイオノマー樹脂の曲げ剛性率が低すぎると、ロングアイアンショットのスピン量が増加して飛距離が低下する傾向があり、曲げ剛性率が高すぎると、ゴルフボールの耐久性が低下する場合がある。
【００５８】
前記（ｂ−２）二元系アイオノマー樹脂のメルトフローレイト（１９０℃、２．１６ｋｇ荷重）は、０．１ｇ／１０ｍｉｎ以上が好ましく、より好ましくは０．５ｇ／１０ｍｉｎ以上、さらに好ましくは１．０ｇ／１０ｍｉｎ以上であり、３０ｇ／１０ｍｉｎ以下が好ましく、より好ましくは２０ｇ／１０ｍｉｎ以下、さらに好ましくは１５ｇ／１０ｍｉｎ以下である。前記（ｂ−２）二元系アイオノマー樹脂のメルトフローレイト（１９０℃、２．１６ｋｇ荷重）が０．１ｇ／１０ｍｉｎ以上であれば、中間層用組成物の流動性が良好となり、例えば、中間層の薄肉化が可能となる。また、前記（ｂ−２）二元系アイオノマー樹脂のメルトフローレイト（１９０℃、２．１６ｋｇ荷重）が３０ｇ／１０ｍｉｎ以下であれば、得られるゴルフボールの耐久性がより良好となる。
【００５９】
前記（ｂ−２）二元系アイオノマー樹脂のスラブ硬度は、ショアＤ硬度で５０以上が好ましく、より好ましくは５５以上、さらに好ましくは６０以上であり、７５以下が好ましく、より好ましくは７３以下、さらに好ましくは７０以下である。前記スラブ硬度が、ショアＤ硬度で５０以上であれば、得られる中間層が高硬度となる。また、前記スラブ硬度が、ショアＤ硬度で７５以下であれば、得られる中間層が硬くなりすぎず、ゴルフボールの耐久性がより良好となる。
【００６０】
前記（ｂ−４）三元系アイオノマー樹脂中の炭素数３〜８個のα，β−不飽和カルボン酸成分の含有率は、２質量％以上が好ましく、より好ましくは３質量％以上であり、３０質量％以下が好ましく、より好ましくは２５質量％以下である。
【００６１】
前記（ｂ−４）三元系アイオノマー樹脂のカルボキシル基の中和度は、２０モル％以上が好ましく、より好ましくは３０モル％以上であり、９０モル％以下が好ましく、より好ましくは８５モル％以下である。中和度が２０モル％以上であれば、中間層用組成物を用いて得られるゴルフボールの反発性および耐久性が良好になり、９０モル％以下であれば、中間層用組成物の流動性が良好になる（成形性が良い）。なお、アイオノマー樹脂のカルボキシル基の中和度は、下記式で求めることができる。
アイオノマー樹脂の中和度＝１００×アイオノマー樹脂中の中和されているカルボキシル基のモル数／アイオノマー樹脂中のカルボキシル基の総モル数
【００６２】
前記（ｂ−４）三元系アイオノマー樹脂のカルボキシル基の少なくとも一部を中和する金属イオンとしては、ナトリウム、カリウム、リチウムなどの１価の金属イオン；マグネシウム、カルシウム、亜鉛、バリウム、カドミウムなどの２価の金属イオン；アルミニウムなどの３価の金属イオン；錫、ジルコニウムなどのその他のイオンが挙げられる。本発明で使用する（ｂ−４）三元系アイオノマー樹脂は、亜鉛で中和されていることが好ましい。亜鉛で中和された（ｂ−４）三元系アイオノマー樹脂を使用することにより、ゴルフボールの耐久性及び低温耐久性が良好となるからである。
【００６３】
前記（ｂ−４）三元系アイオノマー樹脂の具体例を商品名で例示すると、三井デュポンポリケミカル（株）から市販されている「ハイミラン（Ｈｉｍｉｌａｎ）（登録商標）（例えば、ハイミランＡＭ７３２７（Ｚｎ）、ハイミラン１８５５（Ｚｎ）、ハイミラン１８５６（Ｎａ）、ハイミランＡＭ７３３１（Ｎａ）など）」が挙げられる。さらにデュポン社から市販されている三元系アイオノマー樹脂としては、「サーリン６３２０（Ｍｇ）、サーリン８１２０（Ｎａ）、サーリン８３２０（Ｎａ）、サーリン９３２０（Ｚｎ）、サーリン９３２０Ｗ（Ｚｎ）など）」が挙げられる。またエクソンモービル化学（株）から市販されている三元系アイオノマー樹脂としては、「アイオテック７５１０（Ｚｎ）、アイオテック７５２０（Ｚｎ）など）」が挙げられる。なお、商品名の後の括弧内に記載したＮａ、Ｚｎ、Ｍｇなどは、中和金属イオンの種類を示している。前記（ｂ−４）三元系アイオノマー樹脂は、単独または２種以上を組み合わせて使用してもよい。
【００６４】
前記（ｂ−４）三元系アイオノマー樹脂の曲げ剛性率は、１０ＭＰａ以上が好ましく、より好ましくは１１ＭＰａ以上、さらに好ましくは１２ＭＰａ以上であり、１００ＭＰａ以下が好ましく、より好ましくは９７ＭＰａ以下、さらに好ましくは９５ＭＰａ以下である。前記（ｂ−４）三元系アイオノマー樹脂の曲げ剛性率が低すぎると、ロングアイアンショットのスピン量が増加して飛距離が低下する傾向があり、曲げ剛性率が高すぎると、ゴルフボールの耐久性が低下する場合がある。
【００６５】
前記（ｂ−４）三元系アイオノマー樹脂のメルトフローレイト（１９０℃、２．１６ｋｇ荷重）は、０．１ｇ／１０ｍｉｎ以上が好ましく、より好ましくは０．３ｇ／１０ｍｉｎ以上、さらに好ましくは０．５ｇ／１０ｍｉｎ以上であり、２０ｇ／１０ｍｉｎ以下が好ましく、より好ましくは１５ｇ／１０ｍｉｎ以下、さらに好ましくは１０ｇ／１０ｍｉｎ以下である。前記（ｂ−４）三元系アイオノマー樹脂のメルトフローレイト（１９０℃、２．１６ｋｇ荷重）が０．１ｇ／１０ｍｉｎ以上であれば、中間層用組成物の流動性が良好となり、薄い中間層の成形が可能となる。また、前記（ｂ−４）三元系アイオノマー樹脂のメルトフローレイト（１９０℃、２．１６ｋｇ荷重）が２０ｇ／１０ｍｉｎ以下であれば、得られるゴルフボールの耐久性がより良好となる。
【００６６】
前記（ｂ−４）三元系アイオノマー樹脂のスラブ硬度は、ショアＤ硬度で２０以上が好ましく、より好ましくは２５以上、さらに好ましくは３０以上であり、７０以下が好ましく、より好ましくは６５以下、さらに好ましくは６０以下である。前記スラブ硬度が、ショアＤ硬度で２０以上であれば、得られる中間層が柔らなく成り過ぎず、ゴルフボールの反発性が良好になる。また、前記スラブ硬度が、ショアＤ硬度で７０以下であれば、得られる中間層が硬くなりすぎず、ゴルフボールの耐久性がより良好となる。
【００６７】
本発明の中間層用組成物は、さらに（Ｃ）ポリアミド樹脂組成物を含有してもよい。（Ｃ）ポリアミド樹脂組成物を含有することにより、硬度及び曲げ弾性率を調整することができ、打球感とスピン性能とを両立することが容易になるからである。前記（Ｃ）ポリアミド樹脂組成物は、（ｃ−１）ポリアミド樹脂と、（ｃ−２）水酸基、カルボキシル基、無水酸基、スルホン酸基およびエポキシ基（グリシジル基を含む）よりなる群から選択される少なくとも１種の官能基を有する樹脂とを含有し、例えば、（ｃ−１）ポリアミド樹脂と、（ｃ−２）水酸基、カルボキシル基、無水酸基、スルホン酸基およびエポキシ基（グリシジル基を含む）よりなる群から選択される少なくとも１種の官能基を有する樹脂との混合物を挙げることができる。（ｃ−２）成分を含有することにより、（Ｃ）ポリアミド樹脂組成物の耐衝撃性が向上する。
【００６８】
前記（ｃ−１）ポリアミド樹脂は、主鎖にアミド結合（−ＮＨ−ＣＯ−）を複数有する重合体であれば特に限定されず、例えば、ラクタムを開環重合させたり、ジアミン成分とジカルボン酸成分とを反応させたりすることによって、アミド結合が分子内に形成された生成物が挙げられる。
【００６９】
前記ラクタムとしては、例えば、ε−カプロラクタム、ウンデカンラクタム、ラウリルラクタムなどが挙げられる。前記ジアミン成分としては、例えば、ヘキサメチレンジアミン、ノナンジアミン、メチルペンタジアミン、ｐ−フェニレンジアミン、ｍ−フェニレンジアミン、ｐ−キシレンジアミン、ｍ−キシレンジアミンなどが挙げられる。前記ジカルボン酸成分としては、例えば、アジピン酸、セバシン酸、テレフタル酸、イソフタル酸などが挙げられる。
【００７０】
前記（ｃ−１）ポリアミド樹脂としては、ジカルボン酸成分として、重合脂肪酸を使用しないものが好ましく、例えば、ポリアミド６、ポリアミド１１、ポリアミド１２、ポリアミド６６、ポリアミド６１０、ポリアミド６Ｔ、ポリアミド６Ｉ、ポリアミド９Ｔ、ポリアミドＭ５Ｔ、ポリアミド６１２などの脂肪族系ポリアミド；ポリ−ｐ−フェニレンテレフタルアミド、ポリ−ｍ−フェニレンイソフタルアミドなどの芳香族系ポリアミドなどが挙げられる。これらは単独で使用してもよいし、２種以上を併用してもよい。これらの中でも、ポリアミド６、ポリアミド６６、ポリアミド１１、ポリアミド１２などの脂肪族系ポリアミドが好適である。
【００７１】
前記（ｃ−１）ポリアミド樹脂の具体例を商品名で示すと、例えば、アルケマ社から市販されている「リルサン（登録商標）Ｂ（例えば、ＢＥＳＮ  ＴＬ、ＢＥＳＮ  Ｐ２０  ＴＬ、ＢＥＳＮ  Ｐ４０  ＴＬ、ＭＢ３６１０、ＢＭＦ  Ｏ、ＢＭＮ  Ｏ、ＢＭＮ  Ｏ  ＴＬＤ、ＢＭＮ  ＢＫ  ＴＬＤ、ＢＭＮ  Ｐ２０  Ｄ、ＢＭＮ  Ｐ４０  Ｄなど）」、ＤＳＭエンジニアリングプラスチックス社から市販されている「ノバミッド（登録商標）（例えば、１０１０Ｃ２、１０１１ＣＨ５，１０１３Ｃ５，１０１０Ｎ２，１０１０Ｎ２−２、１０１０Ｎ２−１ＥＳ，１０１３Ｇ（Ｈ）１０−１、１０１３Ｇ（Ｈ）１５−１、１０１３Ｇ（Ｈ）２０−１、１０１３Ｇ（Ｈ）３０−１、１０１３（Ｈ）４５−１、１０１５Ｇ３３、１０１５ＧＨ３５、１０１５ＧＳＴＨ、１０１０ＧＮ２−３０、１０１５Ｆ２、ＳＴ２２０、ＳＴ１４５、３０１０ＳＲ、３０１０Ｎ５−ＳＬ４、３０２１Ｇ（Ｈ）３０、３０１０ＧＮ３０など）」、東レ社製「アミラン（登録商標）（例えば、ＣＭ１００７、ＣＭ１０１７、ＣＭ１０１７ＸＬ３、ＣＭ１０１７Ｋ、ＣＭ１０２６、ＣＭ３００７、ＣＭ３００１−Ｎ、ＣＭ３００６、ＣＭ３３０１Ｌ、ＣＭ１０１１Ｇ−１５、ＣＭ１００１Ｇ−１５、ＣＭ１００１Ｇ−２０、ＣＭ１０１１Ｇ−３０、ＣＭ１０１６Ｇ−３０、ＣＭ１０１１Ｇ−４５、ＣＭ１０１６Ｇ−４５Ｎ、ＣＭ１００１Ｒ、ＣＭ３００１Ｇ−１５、ＣＭ３００６Ｇ−１５、ＣＭ３００１Ｇ−３０、ＣＭ３００６Ｇ−３０、ＣＭ３００１Ｇ−４５、ＣＭ３００６Ｇ−４５、ＣＭ３５１１Ｇ３３、ＣＭ３５１１Ｇ５０、ＣＭ３５１１Ｇ６０、ＣＭ３５１６Ｇ３３、ＣＭ３５０１Ｇ５０、ＥＡ１Ｒ２１Ｇ３３、ＣＭ３００１Ｒ、ＣＭ１０１４−Ｖ０、ＣＭ３００４−Ｖ０、ＣＭ３３０４−Ｖ０、ＣＭ３００４Ｇ−１５、ＣＭ３００４Ｇ−２０、ＣＭ３００４Ｇ−３０、ＨＦ３０７４Ｇ−１５、ＨＦ３０７４Ｇ−３０、ＨＦ３０６４Ｇ１５、ＨＦ３０６４Ｇ３０、ＣＭ１０２３Ｇ１０００、ＣＭ１００３Ｇ３０、ＣＭ３００３Ｇ１０００、ＣＭ３００３Ｇ３０、ＣＭ３９０３ＧＸ０１、Ｕ１２１、Ｕ１４１、Ｕ１２７ＧＸ０７、Ｕ３２０、Ｕ３２８、Ｕ６２５Ｘ２１など）」などが挙げられる。
【００７２】
前記（Ｃ）ポリアミド樹脂組成物に含有される（ｃ−２）水酸基、カルボキシル基、無水酸基、スルホン酸基およびエポキシ基（グリシジル基を含む）よりなる群から選択される少なくとも１種の官能基を有する樹脂（以下、単に「（ｃ−２）官能基含有樹脂」ということがある）について説明する。
【００７３】
前記（ｃ−２）官能基含有樹脂は、水酸基（−ＯＨ）、カルボキシル基（−ＣＯＯＨ）、無水酸基（−ＣＯ−Ｏ−ＣＯ−）、スルホン酸基（−ＳＯ３Ｈ）、エポキシ基（−ＣＯＣ）（グリシジル基を含む）よりなる群から選択される少なくとも１種の官能基を有するものであれば、特に限定されない。なお、（ｃ−２）官能基含有樹脂には、上述した（ｂ−１）オレフィンと炭素数３〜８個のα，β−不飽和カルボン酸との二元共重合体、（ｂ−２）オレフィンと炭素数３〜８個のα，β−不飽和カルボン酸との二元共重合体の金属イオン中和物、（ｂ−３）オレフィンと炭素数３〜８個のα，β−不飽和カルボン酸とα，β−不飽和カルボン酸エステルとの三元共重合体、および、（ｂ−４）オレフィンと炭素数３〜８個のα，β−不飽和カルボン酸とα，β−不飽和カルボン酸エステルとの三元共重合体の金属イオン中和物は含まない。
【００７４】
前記（ｃ−２）官能基含有樹脂を構成する樹脂としては、特に限定されず、例えば、熱可塑性エラストマーが好ましい。前記熱可塑性エラストマーとしては、熱可塑性ポリオレフィンエラストマー、熱可塑性ポリエステルエラストマー、熱可塑性ポリアミドエラストマー、熱可塑性ポリウレタンエラストマー、熱可塑性スチレンエラストマーなどが挙げられる。これらの中でも、熱可塑性ポリオレフィンエラストマーまたは熱可塑性スチレンエラストマーが好適である。
【００７５】
前記熱可塑性ポリオレフィンエラストマーとしては、構成成分としてエチレンを含有するものが好ましい。官能基を含有する熱可塑性ポリオレフィンエラストマーとしては、例えば、エチレン−グリシジル（メタ）アクリレート共重合体、エチレン−（メタ）アクリル酸エステル−グリシジル（メタ）アクリレート共重合体、エチレン−グリシジル（メタ）アクリレート−酢酸ビニル共重合体などが挙げられる。
【００７６】
前記熱可塑性スチレンエラストマーとしては、ポリスチレンブロックと共役ジエン化合物を主体とするブロックとからなるブロック共重合体の水素添加物が挙げられる。ここで、ブロック共重合体の水素添加物とは、ブロック共重合体中の共役ジエン化合物に由来する不飽和結合の少なくとも一部が水素添加されているものである。前記熱可塑性スチレンエラストマーとしては、共役ジエン化合物として１，３−ブタジエンを用いたブロック共重合体の水素添加物（スチレン−エチレン／ブチレン−スチレンブロック（ＳＥＢＳ））；共役ジエン化合物として２−メチル−１，３−ブタジエンを用いたブロック共重合体の水素添加物（スチレン−エチレン／プロピレン−スチレン（ＳＥＰＳ））が挙げられる。
【００７７】
前記（ｃ−２）官能基含有樹脂の具体例を商品名で示すと、例えば、アルケマ社製の「ロタダー（ＬＯＴＡＤＥＲ）ＡＸ８８４０」、東亜合成社製の「アルフォン（ＡＲＵＦＯＮ）（登録商標）ＵＧ−４０３０」、住友化学社製の「ボンドファスト（登録商標）Ｅ」などの官能基を有する熱可塑性ポリオレフィンエラストマー；旭化成社製の「タフテック（登録商標）Ｍ１９１３、タフテックＭ１９４３」、デュポン社製の「ＦＵＳＡＢＯＮＤ（登録商標）ＮＭ０５２Ｄ」、ＪＳＲ社製の「ダイナロン（登録商標）４６３０Ｐ」などの官能基を有する熱可塑性スチレンエラストマーが挙げられる。そして、前記（Ｃ）ポリアミド樹脂組成物の具体例を商品名で示すと、例えば、三菱エンジニアリング社製の「ノバミッド（登録商標）ＳＴ１２０」などが挙げられる。
【００７８】
前記（Ｃ）ポリアミド樹脂組成物のメルトフローレイト（２４０℃×２．１６ｋｇ荷重）は、５．０ｇ／１０ｍｉｎ以上が好ましく、より好ましくは６．０ｇ／１０ｍｉｎ以上、さらに好ましくは７．０ｇ／１０ｍｉｎ以上であり、１５０ｇ／１０ｍｉｎ以下が好ましく、より好ましくは１２０ｇ／１０ｍｉｎ以下、さらに好ましくは１１０ｇ／１０ｍｉｎ以下である。前記（Ｃ）ポリアミド樹脂組成物のメルトフローレイト（２４０℃×２．１６ｋｇ荷重）が５．０ｇ／１０ｍｉｎ以上であれば、中間層用組成物の流動性が良好となり、中間層の薄肉化が可能となるため、ロングアイアンなどのショットに対して低スピン化が図られ飛距離が向上する。また、前記（Ｃ）ポリアミド樹脂組成物のメルトフローレイト（２４０℃×２．１６ｋｇ荷重）が１５０ｇ／１０ｍｉｎ以下であれば、得られるゴルフボールの耐久性がより良好となる。
【００７９】
前記（Ｃ）ポリアミド樹脂組成物の曲げ弾性率は、５００ＭＰａ以上が好ましく、より好ましくは５２０ＭＰａ以上、さらに好ましくは５５０ＭＰａ以上であり、４０００ＭＰａ以下が好ましく、より好ましくは３５００ＭＰａ以下、さらに好ましくは３０００ＭＰａ以下である。前記（Ｃ）ポリアミド樹脂組成物の曲げ弾性率が５００ＭＰａ以上であれば、中間層が十分に高弾性化されて、ロングアイアンなどのショットに対して低スピン化の効果が得られる。また、前記（Ｃ）ポリアミド樹脂組成物の曲げ弾性率が４０００ＭＰａ以下であれば、中間層が硬くなりすぎず、打球感および耐久性が良好となる。
【００８０】
本発明で使用する中間層用組成物は、さらに、白色顔料（酸化チタン）、青色顔料などの顔料成分、重量調整剤、分散剤、老化防止剤、紫外線吸収剤、光安定剤、蛍光材料または蛍光増白剤などを、ゴルフボールの性能を損なわない範囲で含有してもよい。また、本発明で使用する中間層用組成物は、本発明の効果を損なわない範囲で、流動性改質剤として脂肪酸および／またはその金属塩などを併用しても良いが、カバーに対する密着性および機械的物性などを低下させる原因となるため、脂肪酸および／またはその金属塩などの低分子材料は併用しないことが好ましい。
【００８１】
本発明の中間層用組成物が、樹脂成分として、（Ａ）成分と（Ｂ）成分とを含有する場合、（Ａ）成分の含有率は、１０質量％〜８０質量％が好ましく、１５質量％〜６０質量％がより好ましく、２５質量％〜６０質量％がさらに好ましく、（Ｂ）成分の含有率は、２０質量％〜９０質量％が好ましく、４０質量％〜８５質量％がより好ましく、４０質量％〜７５質量％がさらに好ましい。また、本発明の中間層用組成物が、樹脂成分として、さらに（Ｃ）成分を含有する場合、（Ａ）成分の含有率は、１質量％〜７０質量％が好ましく、５質量％〜５０質量％が好ましく、（Ｂ）成分の含有率は、１５質量％〜６５質量％が好ましく、２０質量％〜６０質量％がより好ましく、（Ｃ）成分の含有率は、１５質量％〜６０質量％が好ましく、２０質量％〜６０質量％がより好ましい。ただし、各成分の合計が１００質量％になるようにする。また、（Ａ）成分に対する（Ｃ）成分の質量比率（（Ｃ）／（Ａ））は、１〜１５が好ましく、５〜１４がより好ましい。（Ａ）成分に対する（Ｃ）成分の比率が高くなれば、流動性と耐久性のバランスが一層良好になる。
【００８２】
本発明で使用する中間層用組成物は、例えば、（Ａ）成分と（Ｂ）成分と、必要に応じて（Ｃ）成分とをドライブレンドすることにより得られる。また、ドライブレンドした混合物を、押出してペレット化してもよい。ドライブレンドには、例えば、ペレット状の原料を配合できる混合機を用いるのが好ましく、より好ましくはタンブラー型混合機を用いる。押出は、一軸押出機、二軸押出機、二軸一軸押出機など公知の押出機を使用することができる。
【００８３】
前記中間層用組成物のメルトフローレイト（２４０℃×２．１６ｋｇ）は、１０ｇ／１０ｍｉｎ以上が好ましく、１５ｇ／１０ｍｉｎ以上がより好ましく、１８ｇ／１０ｍｉｎ以上がさらに好ましく、１００ｇ／１０ｍｉｎ以下が好ましく、７０ｇ／１０ｍｉｎ以下がより好ましく、４０ｇ／１０ｍｉｎ以下がさらに好ましい。中間層用組成物のメルトフローレイトが、上記範囲内であれば、成形性が良好である。
【００８４】
本発明で使用する中間層用組成物のスラブ硬度は、ショアＤ硬度で６６以上が好ましく、６７以上がより好ましく、７５以下が好ましく、７４以下がより好ましく、７３以下がさらに好ましい。スラブ硬度がショアＤ硬度で６６以上の中間層用組成物を用いることにより、コアが、外剛内柔構造を有し、ロングアイアンショットに対して高打出角および低スピンのゴルフボールが得られる。その結果、ロングアイアンショットの飛距離が大きくなる。一方、スラブ硬度がショアＤ硬度で７５以下の中間層用組成物を用いることにより、耐久性に優れるゴルフボールが得られる。ここで、中間層用組成物のスラブ硬度とは、中間層用組成物をシート状に成形して測定した硬度であり、後述する測定方法により測定する。
【００８５】
本発明で使用する中間層用組成物の曲げ弾性率は、３５０ＭＰａ以上が好ましく、より好ましくは３７０ＭＰａ以上、さらに好ましくは４００ＭＰａ以上であり、１，０００ＭＰａ以下が好ましく、より好ましくは９００ＭＰａ以下、さらに好ましくは８００ＭＰａ以下である。前記中間層用組成物の曲げ弾性率が３５０ＭＰａ以上であれば、得られるゴルフボールを外剛内柔構造とすることができ、飛距離が向上する。また、前記中間層用組成物の曲げ弾性率が１，０００ＭＰａ以下であれば、得られるゴルフボールが適度に柔らかくなって、打球感が良好となる。
【００８６】
なお、前記中間層用組成物のメルトフローレイト、曲げ弾性率、およびスラブ硬度は、前記（Ａ）成分、（Ｂ）成分、および（Ｃ）成分などの種類、添加量などを適宜選択することによって、調整することができる。
【００８７】
本発明のゴルフボールは、上述した中間層用組成物から成形された中間層を有するゴルフボールであれば、特に限定されない。例えば、センターと前記センターを被覆するように配設された単層の中間層とからなるコアと、前記コアを被覆するように配設されたカバーとを有するスリーピースゴルフボール；または、センターと前記センターを被覆するように配設された一以上の中間層とからなるコアと、前記コアを被覆するように配設されたカバーを有するマルチピースゴルフボール（前記スリーピースゴルフボールを含む）において、前記中間層の少なくとも一つが上述した中間層用組成物から成形されているゴルフボールを挙げることができる。
【００８８】
以下、本発明のゴルフボールを、センターと前記センターを被覆するように配設された一以上の中間層とからなるコアと、前記コアを被覆するように配設されたカバーとを有するゴルフボール（スリーピースゴルフボールを含む）であって、前記中間層の少なくとも一つが、上述した中間層用組成物から成形されている態様に基づいて、詳述する。
【００８９】
本発明のゴルフボールのコアの構造としては、例えば、センターと前記センターを被覆するように配設された一以上の中間層とからなる多層コアを挙げることができる。コアの形状としては、球状であることが好ましい。コアの形状が球状でない場合には、カバーの厚みが不均一になる。その結果、部分的にカバー性能が低下する箇所が生じるからである。
【００９０】
前記センターの形状としては、球状が一般的であるが、球状センターの表面を分割するように突条が設けられていても良く、例えば、球状センターの表面を均等に分割するように突条が設けられていても良い。前記突条を設ける態様としては、例えば、球状センターの表面にセンターと一体的に突条を設ける態様、あるいは、球状センターの表面に突条の中間層を設ける態様などを挙げることができる。前記突条は、例えば、球状センターを地球とみなした場合に、赤道と球状センター表面を均等に分割する任意の子午線とに沿って設けられることが好ましい。例えば、球状センター表面を８分割する場合には、赤道と、任意の子午線（経度０度）、および、斯かる経度０度の子午線を基準として、東経９０度、西経９０度、東経（西経）１８０度の子午線に沿って設けるようにすれば良い。突条を設ける場合には、突条によって仕切られる凹部を、複数の中間層、あるいは、それぞれの凹部を被覆するような単層の中間層によって充填するようにして、コアの形状を球形とするようにすることが好ましい。前記突条の断面形状は、特に限定されることなく、例えば、円弧状、あるいは、略円弧状（例えば、互いに交差あるいは直交する部分において切欠部を設けた形状）などを挙げることができる。
【００９１】
前記センターには、公知のゴム組成物（以下、単に「センター用ゴム組成物」という場合がある）を採用することができる。前記センターは、例えば、基材ゴム、架橋開始剤、共架橋剤および充填剤を含むゴム組成物を加熱プレスして成形することができる。
【００９２】
前記基材ゴムとしては、天然ゴムおよび／または合成ゴムを使用することができ、例えば、ポリブタジエンゴム、天然ゴム、ポリイソプレンゴム、スチレンポリブタジエンゴム、エチレン−プロピレン−ジエンゴム（ＥＰＤＭ）などを使用できる。これらの中でも、特に、反発に有利なシス結合が４０質量％以上、好ましくは７０質量％以上、より好ましくは９０質量％以上のハイシスポリブタジエンを用いることが好ましい。
【００９３】
前記架橋開始剤は、基材ゴム成分を架橋するために配合されるものである。前記架橋開始剤としては、有機過酸化物が好適である。具体的には、ジクミルパーオキサイド、１，１−ビス（ｔ−ブチルパーオキシ）−３，５−トリメチルシクロヘキサン、２，５−ジメチル−２，５−ジ（ｔ―ブチルパーオキシ）ヘキサン、ジ−ｔ−ブチルパーオキサイドなどの有機過酸化物が挙げられ、これらのうちジクミルパーオキサイドが好ましく用いられる。架橋開始剤の配合量は、基材ゴム１００質量部に対して、０．３質量部以上が好ましく、より好ましくは０．４質量部以上であって、５質量部以下が好ましく、より好ましくは３質量部以下である。０．３質量部未満では、センターが柔らかくなりすぎて、反発性が低下する傾向があり、５質量部を超えると、適切な硬さにするために、共架橋剤の使用量を増加する必要があり、反発性が不足気味になる。
【００９４】
前記共架橋剤としては、基材ゴム分子鎖にグラフト重合することによって、ゴム分子を架橋する作用を有するものであれば特に限定されず、例えば、炭素数が３〜８個のα，β−不飽和カルボン酸またはその金属塩を使用することができ、好ましくは、アクリル酸、メタクリル酸またはこれらの金属塩を挙げることができる。前記金属塩を構成する金属としては、例えば、亜鉛、マグネシウム、カルシウム、アルミニウム、ナトリウムなどを挙げることができ、反発性が高くなるということから、亜鉛を使用することが好ましい。
【００９５】
前記共架橋剤の使用量は、基材ゴム１００質量部に対して、１０質量部以上が好ましく、より好ましくは１５質量部以上、さらに好ましくは２０質量部以上であり、５５質量部以下が好ましく、より好ましくは５０質量部以下、さらに好ましくは４８質量部以下である。共架橋剤の使用量が１０質量部未満では、適当な硬さとするために架橋開始剤の量を増加しなければならず、反発性が低下する傾向がある。一方、共架橋剤の使用量が５５質量部を超えると、センターが硬くなりすぎて、打球感が低下するおそれがある。
【００９６】
センター用ゴム組成物に含有される充填剤としては、主として最終製品として得られるゴルフボールの重量を調整するための重量調整剤として配合されるものであり、必要に応じて配合すれば良い。前記充填剤としては、酸化亜鉛、硫酸バリウム、炭酸カルシウム、酸化マグネシウム、タングステン粉末、モリブデン粉末などの無機充填剤を挙げることができる。前記充填剤の配合量は、基材ゴム１００質量部に対して、０．５質量部以上、より好ましくは１質量部以上であって、３０質量部以下、より好ましくは２０質量部以下であることが望ましい。充填剤の配合量が０．５質量部未満では、重量調整が難しくなり、３０質量部を超えるとゴム成分の重量分率が小さくなり反発性が低下する傾向があるからである。
【００９７】
前記センター用ゴム組成物には、基材ゴム、架橋開始剤、共架橋剤および充填剤に加えて、さらに、有機硫黄化合物、老化防止剤、しゃく解剤などを適宜配合することができる。
【００９８】
前記有機硫黄化合物としては、ジフェニルジスルフィド類を好適に使用することができる。前記ジフェニルジスルフィド類としては、例えば、ジフェニルジスルフィド；ビス（４−クロロフェニル）ジスルフィド、ビス（３−クロロフェニル）ジスルフィド、ビス（４−ブロモフェニル）ジスルフィド、ビス（３−ブロモフェニル）ジスルフィド、ビス（４−フルオロフェニル）ジスルフィド、ビス（４−ヨードフェニル）ジスルフィド，ビス（４−シアノフェニル）ジスルフィドなどのモノ置換体；ビス（２，５−ジクロロフェニル）ジスルフィド、ビス（３，５−ジクロロフェニル）ジスルフィド、ビス（２，６−ジクロロフェニル）ジスルフィド、ビス（２，５−ジブロモフェニル）ジスルフィド、ビス（３，５−ジブロモフェニル）ジスルフィド、ビス（２−クロロ−５−ブロモフェニル）ジスルフィド、ビス（２−シアノ−５−ブロモフェニル）ジスルフィドなどのジ置換体；ビス（２，４，６−トリクロロフェニル）ジスルフィド、ビス（２−シアノ−４−クロロ−６−ブロモフェニル）ジスルフィドなどのトリ置換体；ビス（２，３，５，６−テトラクロロフェニル）ジスルフィドなどのテトラ置換体；ビス（２，３，４，５，６−ペンタクロロフェニル）ジスルフィド、ビス（２，３，４，５，６−ペンタブロモフェニル）ジスルフィドなどのペンタ置換体などが挙げられる。これらのジフェニルジスルフィド類はゴム加硫体の加硫状態に何らかの影響を与えて、反発性を高めることができる。これらの中でも、特に高反発性のゴルフボールが得られるという点から、ジフェニルジスルフィド、ビス（ペンタブロモフェニル）ジスルフィドを用いることが好ましい。前記有機硫黄化合物の配合量は、基材ゴム１００質量部に対して、０．１質量部以上が好ましく、より好ましくは０．３質量部以上であって、５．０質量部以下が好ましく、より好ましくは３．０質量部以下である。
【００９９】
老化防止剤の配合量は、基材ゴム１００質量部に対して、０．１質量部以上、１質量部以下であることが好ましい。また、しゃく解剤の配合量は、基材ゴム１００質量部に対して、０．１質量部以上、５質量部以下であることが好ましい。
【０１００】
前記センターは、前述のセンター用ゴム組成物を混合、混練し、金型内で成形することにより得ることができる。この際の条件は、特に限定されないが、通常は１３０℃〜２００℃、圧力２．９ＭＰａ〜１１．８ＭＰａで１０分間〜６０分間で行われ、例えば、前記ゴム組成物を１３０℃〜２００℃で１０分間〜６０分間加熱するか、あるいは、１３０℃〜１５０℃で２０分間〜４０分間加熱した後、１６０℃〜１８０℃で５分間〜１５分間の２段階で加熱することが好ましい。
【０１０１】
前記センターの直径は、３４．８ｍｍ以上が好ましく、より好ましくは３５．０ｍｍ以上、さらに好ましくは３５．２ｍｍ以上であり、４１．２ｍｍ以下が好ましく、より好ましくは４１．０ｍｍ以下、さらに好ましくは４０．８ｍｍ以下である。前記センターの直径が３４．８ｍｍ以上であれば、中間層またはカバー層の厚みが厚くなり過ぎず、その結果、反発性がより良好となる。一方、センターの直径が４１．２ｍｍ以下であれば、中間層またはカバー層が薄くなり過ぎず、中間層またはカバー層の機能がより発揮される。
【０１０２】
前記センターは、直径３４．８ｍｍ〜４１．２ｍｍの場合、初期荷重９８Ｎを負荷した状態から終荷重１２７５Ｎを負荷したときまでの圧縮変形量（圧縮方向にセンターが縮む量）が、１．９０ｍｍ以上が好ましく、より好ましくは２．００ｍｍ以上、さらに好ましくは２．１０ｍｍ以上であり、４．００ｍｍ以下が好ましく、より好ましくは３．９０ｍｍ以下、さらに好ましくは３．８０ｍｍ以下である。前記圧縮変形量が、１．９０ｍｍ以上であれば打球感がより良好となり、４．００ｍｍ以下であれば、反発性がより良好となる。
【０１０３】
前記センターの表面硬度は、ショアＤ硬度で４５以上が好ましく、より好ましくは５０以上、さらに好ましくは５５以上であり、６５以下が好ましく、より好ましくは６２以下、さらに好ましくは６０以下である。前記センターの表面硬度を、ショアＤ硬度で４５以上とすることにより、センターが軟らかくなり過ぎることがなく、良好な反発性が得られる。また、前記センターの表面硬度をショアＤ硬度で６５以下とすることにより、センターが硬くなり過ぎず、良好な打球感が得られる。
【０１０４】
中間層は、例えば、センターを中間層用組成物で被覆して形成する。中間層を成形する方法は、特に限定されるものではなく、例えば、中間層用組成物を予め半球殻状のハーフシェルに成形し、それを２枚用いてセンターを包み、１３０℃〜１７０℃で１分間〜５分間加圧成形するか、または中間層用組成物を直接センター上に射出成形してセンターを包み込む方法などが用いられる。本発明のゴルフボールの中間層は、射出成形法により成形されることが好ましい。射出成形法を採用することにより、中間層をより容易に生産することができるからである。
【０１０５】
中間層用組成物をセンター上に射出成形して中間層を成形する場合、押出して得られたペレット状の中間層用組成物を用いて射出成形しても良いし、あるいは、樹脂成分や顔料などの材料をドライブレンドして直接射出成形してもよい。本発明では、押出して得られたペレット状の中間層用組成物を用いて射出成形することが好ましい。中間層成形用上下金型としては、半球状キャビティを有し、ピンプル付きで、ピンプルの一部が進退可能なホールドピンを兼ねているものを使用することが好ましい。射出成形による中間層の成形は、ホールドピンを突き出し、センターを投入してホールドさせた後、加熱溶融された中間層用組成物を注入して、冷却することにより中間層を成形することができる。
【０１０６】
圧縮成形法により中間層を成形する場合、ハーフシェルの成形は、圧縮成形法または射出成形法のいずれの方法によっても行うことができるが、圧縮成形法が好適である。中間層用組成物を圧縮成形してハーフシェルに成形する条件としては、例えば、１ＭＰａ以上、２０ＭＰａ以下の圧力で、中間層用組成物の流動開始温度に対して、−２０℃以上、＋７０℃以下の成形温度を挙げることができる。前記成形条件とすることによって、均一な厚みをもつハーフシェルを成形できる。ハーフシェルを用いて中間層を成形する方法としては、例えば、センターを２枚のハーフシェルで被覆して圧縮成形する方法を挙げることができる。ハーフシェルを圧縮成形して中間層に成形する条件としては、例えば、０．５ＭＰａ以上、２５ＭＰａ以下の成形圧力で、中間層用組成物の流動開始温度に対して、−２０℃以上、＋７０℃以下の成形温度を挙げることができる。前記成形条件とすることによって、均一な厚みを有する中間層を成形できる。
【０１０７】
なお、成形温度とは、型締めから型開きの間に、下型の凹部の表面が到達する最高温度を意味する。また中間層用組成物の流動開始温度は、島津製作所の「フローテスター  ＣＦＴ−５００」を用いて、ペレット状の中間層用組成物を、プランジャー面積：１ｃｍ２、ＤＩＥ  ＬＥＮＧＴＨ：１ｍｍ、ＤＩＥ  ＤＩＡ：１ｍｍ、.荷重：５８８．３９９Ｎ、開始温度：３０℃、昇温速度：３℃／分の条件で測定することができる。
【０１０８】
本発明のゴルフボールの中間層の厚みは、１．５ｍｍ以下が好ましく、より好ましくは１．４ｍｍ以下、さらに好ましくは１．２ｍｍ以下である。中間層の厚みが１．５ｍｍ以下であれば、得られるゴルフボールの反発性や打球感がより良好となる。前記中間層の厚みは、０．５ｍｍ以上が好ましく、より好ましくは０．６ｍｍ以上、さらに好ましくは０．７ｍｍ以上である。中間層の厚みが０．５ｍｍ以上であれば、中間層の成形がより容易となり、また得られるゴルフボールの耐久性がより向上する。
【０１０９】
本発明のゴルフボールが、少なくとも二以上の中間層を有する場合、中間層のうちの少なくとも一つが、上述した中間層用樹脂組成物から形成されていればよい。この場合には、最外側の中間層が、上述した中間層用組成物から形成された中間層とすることが好ましい。また、中間層のすべてが、上述した中間層用組成物から形成されていることも好ましい態様である。
【０１１０】
本発明のゴルフボールのコアの直径は、３９．０ｍｍ以上であることが好ましく、より好ましくは３９．５ｍｍ以上、さらに好ましくは４０．８ｍｍ以上である。コアの直径が３９．０ｍｍ未満では、カバーが厚くなり過ぎて反発性が低下するからである。また、コアの直径は、４２．２ｍｍ以下であることが好ましく、より好ましくは４２．０ｍｍ以下、さらに好ましくは４１．８ｍｍ以下である。コアの直径が４２．２ｍｍを超えると相対的にカバーが薄くなり過ぎて、カバーによる保護効果が十分に得られないからである。
【０１１１】
また、前記コアは、直径３９．０ｍｍ〜４２．２ｍｍの場合、初期荷重９８Ｎを負荷した状態から終荷重１２７５Ｎを負荷したときの圧縮変形量（圧縮方向にコアが縮む量）が１．９０ｍｍ以上であることが好ましく、より好ましくは２．００ｍｍ以上、さらに好ましくは２．１０ｍｍ以上であり、４．００ｍｍ以下であることが好ましく、より好ましくは３．９０ｍｍ以下、さらに好ましくは３．８０ｍｍ以下である。前記圧縮変形量が１．９０ｍｍ未満では、コアが硬くなって打球感が低下する傾向があり、一方、４．００ｍｍを超えると、柔らかくなりすぎて打球感が重く感じられる場合がある。
【０１１２】
前記コアの中心硬度は、ショアＤ硬度で３０以上であることが好ましく、より好ましくは３２以上であり、さらに好ましくは３５以上である。コアの中心硬度がショアＤ硬度で３０未満であると、軟らかくなりすぎて反発性が低下する場合がある。また、コアの中心硬度は、ショアＤ硬度で５０以下であることが好ましく、より好ましくは４８以下であり、さらに好ましくは４６以下である。前記中心硬度がショアＤ硬度で５０を超えると、硬くなり過ぎて、打球感が低下する傾向があるからである。本発明において、コアの中心硬度とは、コアを２等分に切断して、その切断面の中心点についてスプリング式硬度計ショアＤ型で測定した硬度を意味する。
【０１１３】
前記コアの表面硬度は、ショアＤ硬度で５５以上であることが好ましく、より好ましくは５６以上であり、さらに好ましくは５７以上である。前記表面硬度が５５未満では、軟らかくなり過ぎて、反発性が低下する場合がある。また、コアの表面硬度は、ショアＤ硬度で７５以下であることが好ましく、より好ましくは７３以下であり、さらに好ましくは７０以下である。前記表面硬度がショアＤ硬度で７５を超えると、コアが硬くなりすぎて、打球感が低下する場合があるからである。
【０１１４】
また、コア表面硬度をコア中心硬度より大きくすることも好ましい。コア表面硬度をコア中心硬度より大きくすることによって、ロングアイアンショットに対して高打出角、低スピンのゴルフボールが得られる。高打出角および低スピンのゴルフボールは、飛距離が大きい。コア表面硬度とコア中心硬度との硬度差（表面硬度−中心硬度）は、ショアＤ硬度で、４以上とすることが好ましく、より好ましくは７以上である。また、前記硬度差（表面硬度−中心硬度）は、４０以下とすることが好ましく、より好ましくは３５以下である。硬度差が大きくなりすぎると、耐久性が低下するおそれがあるからである。
【０１１５】
本発明のゴルフボールのカバーは、樹脂成分を含有するカバー用組成物から形成される。前記樹脂成分としては、三井デュポンポリケミカル（株）から市販されている「ハイミラン（Ｈｉｍｉｌａｎ）」、デュポン社から市販されている「サーリン（Ｓｕｒｌｙｎ）」、および、エクソンモービル化学（株）から市販されている「アイオテック（Ｉｏｔｅｋ）」などのアイオノマー樹脂、ＢＡＳＦジャパン（株）から商品名「エラストラン（登録商標）（例えば、「エラストランＸＮＹ８５Ａ」、「エラストランＸＮＹ９７Ａ」）」で市販されている熱可塑性ポリウレタンエラストマー、アルケマ（株）から商品名「ペバックス（登録商標）（例えば、「ペバックス２５３３」）」で市販されている熱可塑性ポリアミドエラストマー、東レ・デュポン（株）から商品名「ハイトレル（登録商標）（例えば、「ハイトレル３５４８」、「ハイトレル４０４７」）」で市販されている熱可塑性ポリエステルエラストマー、三菱化学（株）から商品名「ラバロン（登録商標）」で市販されている熱可塑性ポリスチレンエラストマーなどが挙げられる。また、（Ｂ）成分である（ｂ−１）オレフィンと炭素数３〜８個のα，β−不飽和カルボン酸との二元共重合体、および、（ｂ−３）オレフィンと炭素数３〜８個のα，β−不飽和カルボン酸とα，β−不飽和カルボン酸エステルとの三元共重合体を用いることもできる。これらの樹脂成分は単独で使用しても良いし、２種以上を併用しても良い。
【０１１６】
前記カバー用組成物は、樹脂成分として、熱可塑性ポリウレタンエラストマーまたはアイオノマー樹脂を含有することが好ましい。カバー用組成物の樹脂成分中の熱可塑性ポリウレタンエラストマーまたはアイオノマー樹脂の含有率は、５０質量％以上が好ましく、６０質量％以上がより好ましく、７０質量％以上がさらに好ましい。より好ましい態様では、カバー用組成物が、熱可塑性ポリウレタンエラストマーを含有する。ポリウレタンカバーを採用することにより、アプローチショットのコントロール性を向上させることができる。
【０１１７】
前記カバー用組成物は、上述した樹脂成分のほか、白色顔料（例えば、酸化チタン）、青色顔料、赤色顔料などの顔料成分、酸化亜鉛、炭酸カルシウムや硫酸バリウムなどの重量調整剤、分散剤、老化防止剤、紫外線吸収剤、光安定剤、蛍光材料または蛍光増白剤などを、カバーの性能を損なわない範囲で含有してもよい。
【０１１８】
前記白色顔料（例えば、酸化チタン）の含有量は、カバーを構成する樹脂成分１００質量部に対して、０．５質量部以上、より好ましくは１質量部以上であって、１０質量部以下、より好ましくは８質量部以下であることが望ましい。白色顔料の含有量を０．５質量部以上とすることによって、カバーに隠蔽性を付与することができる。また、白色顔料の含有量が１０質量部超になると、得られるカバーの耐久性が低下する場合があるからである。
【０１１９】
前記カバー用組成物のスラブ硬度は、ショアＤ硬度で６５以下が好ましく、より好ましくは６０以下、さらに好ましくは５５以下である。カバー用組成物のスラブ硬度を６５以下とすることによって、ショートアイアンなどのアプローチショット時のスピン量が高くなる。その結果、アプローチショット時のコントロール性に優れるゴルフボールが得られる。また、アプローチショット時のスピン量を十分確保するためには、前記カバー用組成物のスラブ硬度は、ショアＤ硬度で２０以上が好ましく、より好ましくは２５以上、さらに好ましくは３０以上である。
【０１２０】
本発明のゴルフボールのカバーを成形する方法としては、例えば、カバー用組成物から中空殻状のシェルを成形し、コアを複数のシェルで被覆して圧縮成形する方法（好ましくは、カバー用組成物から中空殻状のハーフシェルを成形し、コアを２枚のハーフシェルで被覆して圧縮成形する方法）、あるいは、カバー用組成物をコア上に直接射出成形する方法を挙げることができる。
【０１２１】
圧縮成形法によりカバーを成形する場合、ハーフシェルの成形は、圧縮成形法または射出成形法のいずれの方法によっても行うことができるが、圧縮成形法が好適である。カバー用組成物を圧縮成形してハーフシェルに成形する条件としては、例えば、１ＭＰａ以上、２０ＭＰａ以下の圧力で、カバー用組成物の流動開始温度に対して、−２０℃以上、７０℃以下の成形温度を挙げることができる。前記成形条件とすることによって、均一な厚みをもつハーフシェルを成形できる。ハーフシェルを用いてカバーを成形する方法としては、例えば、コアを２枚のハーフシェルで被覆して圧縮成形する方法を挙げることができる。ハーフシェルを圧縮成形してカバーに成形する条件としては、例えば、０．５ＭＰａ以上、２５ＭＰａ以下の成形圧力で、カバー用組成物の流動開始温度に対して、−２０℃以上、７０℃以下の成形温度を挙げることができる。前記成形条件とすることによって、均一なカバー厚みを有するゴルフボールカバーを成形できる。
【０１２２】
カバー用組成物を射出成形してカバーを成形する場合、押出して得られたペレット状のカバー用組成物を用いて射出成形しても良いし、あるいは、基材樹脂成分や顔料などのカバー用材料をドライブレンドして直接射出成形してもよい。カバー成形用上下金型としては、半球状キャビティを有し、ピンプル付きで、ピンプルの一部が進退可能なホールドピンを兼ねているものを使用することが好ましい。射出成形によるカバーの成形は、ホールドピンを突き出し、コアを投入してホールドさせた後、カバー用組成物を注入して、冷却することによりカバーを成形することができ、例えば、９ＭＰａ〜１５ＭＰａの圧力で型締めした金型内に、２００℃〜２５０℃に加熱したカバー用組成物を０．５秒〜５秒で注入し、１０秒〜６０秒間冷却して型開きすることにより行う。
【０１２３】
カバーを成形する際には、通常、表面にディンプルと呼ばれるくぼみが形成される。カバーに形成されるディンプルの総数は、２００個以上５００個以下が好ましい。ディンプルの総数が２００個未満では、ディンプルの効果が得られにくい。また、ディンプルの総数が５００個を超えると、個々のディンプルのサイズが小さくなり、ディンプルの効果が得られにくい。形成されるディンプルの形状（平面視形状）は、特に限定されるものではなく、円形；略三角形、略四角形、略五角形、略六角形などの多角形；その他不定形状；を単独で使用してもよいし、２種以上を組合せて使用してもよい。
【０１２４】
前記カバーの厚みは、２．０ｍｍ以下が好ましく、より好ましくは１．６ｍｍ以下、さらに好ましくは１．２ｍｍ以下、特に好ましくは１．０ｍｍ以下である。カバーの厚みが２．０ｍｍ以下であれば、得られるゴルフボールの反発性や打球感がより良好となる。前記カバーの厚みは、０．１ｍｍ以上が好ましく、より好ましくは０．２ｍｍ以上、さらに好ましくは０．３ｍｍ以上である。カバーの厚みが０．１ｍｍ未満では、カバーの成形が困難になるおそれがあり、また、カバーの耐久性や耐摩耗性が低下する場合もある。
【０１２５】
カバーが成形されたゴルフボール本体は、金型から取り出し、必要に応じて、バリ取り、洗浄、サンドブラストなどの表面処理を行うことが好ましい。また、所望により、塗膜やマークを形成することもできる。前記塗膜の膜厚は、特に限定されないが５μｍ以上、より好ましくは７μｍ以上、２５μｍ以下、より好ましくは１８μｍ以下であることが望ましい。膜厚が５μｍ未満になると継続的な使用により塗膜が摩耗消失しやすくなり、膜厚が２５μｍを超えるとディンプルの効果が低下してゴルフボールの飛行性能が低下するからである。
【０１２６】
本発明のゴルフボールは、直径４０ｍｍ〜４５ｍｍの場合、初期荷重９８Ｎを負荷した状態から終荷重１２７５Ｎを負荷したときの圧縮変形量（圧縮方向に縮む量）は、２．０ｍｍ以上であることが好ましく、より好ましくは２．２ｍｍ以上であり、４．０ｍｍ以下であることが好ましく、より好ましくは３．５ｍｍ以下である。前記圧縮変形量が２．０ｍｍ以上のゴルフボールは、硬くなり過ぎず、打球感が良い。一方、圧縮変形量を４．０ｍｍ以下にすることにより、反発性が高くなる。
【実施例】
【０１２７】
以下、本発明を実施例によって詳細に説明するが、本発明は、下記実施例によって限定されるものではなく、本発明の趣旨を逸脱しない範囲の変更、実施の態様は、いずれも本発明の範囲内に含まれる。
【０１２８】
（１）メルトフローレイト（ＭＦＲ）（ｇ／１０ｍｉｎ）
ＭＦＲは、フローテスター（島津製作所社製、島津フローテスターＣＦＴ−１００Ｃ）を用いて、ＪＩＳ  Ｋ７２１０に準じて測定した。なお、測定は、測定温度１９０℃×荷重２．１６ｋｇ、２１０℃×荷重２．１６ｋｇ、２３０℃×荷重２．１６ｋｇまたは２４０℃×荷重２．１６ｋｇの条件で行った。
【０１２９】
（２）曲げ弾性率（３点曲げ、ＭＰａ）
中間層を構成する樹脂成分および中間層用組成物を射出成形により、長さ８０．０±２ｍｍ、幅１０．０±０．２ｍｍ、厚み４．０±０．２ｍｍの試験片を作製し、直ちに防湿容器中で２３℃±２℃で２４時間以上保持した。この試験片を防湿容器から取り出した後、速やか（１５分以内）に、曲げ弾性率をＩＳＯ１７８に準じて測定した。測定は、温度２３℃、湿度５０％ＲＨで行った。
【０１３０】
（３）スラブ硬度（ショアＤ硬度）
カバー用組成物、中間層を構成する樹脂成分、および中間層用組成物を用いて、射出成形により、厚み約２ｍｍのシートを作製し、２３℃で２週間保存した。このシートを、測定基板などの影響が出ないように、３枚以上重ねた状態で、スプリング式硬度計ショアＤ型を備えた高分子計器社製自動ゴム硬度計Ｐ１型を用いて測定した。
【０１３１】
（４）センター、コア硬度（ショアＤ硬度）
ＡＳＴＭ−Ｄ２２４０に規定するスプリング式硬度計ショアＤ型を備えた高分子計器社製自動ゴム硬度計Ｐ１型を用いて、センターまたはコアの表面部において測定したショアＤ硬度をセンター表面硬度Ｈｓ１、コア表面硬度Ｈｓとした。また、コアを半球状に切断し、切断面の中心において測定したショアＤ硬度をセンターまたはコア中心硬度Ｈｏとした。
【０１３２】
（５）圧縮変形量（ｍｍ）
ゴルフボールまたはコアに初期荷重９８Ｎを負荷した状態から終荷重１２７５Ｎを負荷したときまでの圧縮方向の変形量（圧縮方向にゴルフボールまたはコアが縮む量）を測定した。
【０１３３】
（６）ロングアイアンでのショット
ゴルフラボラトリー社製スイングロボットＭ／Ｃに、５番アイアン（ＳＲＩスポーツ社製ＺＴＸＤＧＳ２００  ５１０）を取り付け、ヘッドスピード４１ｍ／ｓでゴルフボールを打撃した。打撃直後のゴルフボールのスピン速度は、打撃されたゴルフボールを連続写真撮影することによって測定した。測定は、各ゴルフボールについて１２回ずつ行い、その平均値をスピン速度とした。
【０１３４】
［ゴルフボールの作製］
（１）センターの作製
表１に示す配合のゴム組成物を混練し、半球状キャビティを有する上下金型内で、１７０℃で３０分間加熱プレスすることによりセンターを得た。
【０１３５】
【表１】
0005653160.tif 000002
【０１３６】
ポリブタジエンゴム：ＪＳＲ社製、「ＢＲ−７３０（ハイシスポリブタジエン）」
アクリル酸亜鉛：日本蒸溜工業社製、「ＺＮＤＡ−９０Ｓ」
酸化亜鉛：東邦亜鉛社製、「銀嶺Ｒ」
硫酸バリウム：堺化学社製、「硫酸バリウムＢＤ」
ビス（ペンタブロモフェニル）ジスルフィド：川口化学社製
【０１３７】
（２）コアの作製
次に、表２に示した配合の中間層材料を、二軸混練型押出機により押し出して、ペレット状の中間層用組成物を調製した。押出は、スクリュー径４５ｍｍ、スクリュー回転数２００ｒｐｍ、スクリューＬ／Ｄ＝３５で行った。配合物は、押出機のダイの位置で１５０〜２３０℃に加熱された。得られた中間層用組成物を上述のようにして得られたセンター上に射出成形して、センターと前記センターを被覆する中間層を有するコア（直径４１．７ｍｍ）を作製した。
【０１３８】
【表２】
0005653160.tif 000003
【０１３９】
表２で使用した原料の詳細は、以下の通りである。
ＰＡ３０Ｌ：富士化成工業株式会社製ポリアミド共重合体（曲げ弾性率：８５０ＭＰａ、メルトフローレイト（２３０℃×２．１６ｋｇ荷重）：８０ｇ／１０ｍｉｎ、ショアＤ硬度：７６）
ＰＡ４０Ｌ：富士化成工業株式会社製ポリアミド共重合体（曲げ弾性率：６００ＭＰａ、メルトフローレイト（２３０℃×２．１６ｋｇ荷重）：８０ｇ／１０ｍｉｎ、ショアＤ硬度：７３）
ハイミランＡＭ７３３７：三井デュポンポリケミカル社製のナトリウムイオン中和エチレン−メタクリル酸共重合体アイオノマー樹脂（メルトフローレイト（１９０℃×２．１６ｋｇ）：５ｇ／１０ｍｉｎ、曲げ弾性率：２５４ＭＰａ）
ハイミランＡＭ７３２９：三井デュポンポリケミカル社製、亜鉛イオン中和エチレン−メタクリル酸共重合体アイオノマー樹脂（メルトフローレイト（１９０℃×２．１６ｋｇ）：５ｇ／１０ｍｉｎ、曲げ剛性率：２２１ＭＰａ）
ハイミランＡＭ７３２７：三井・デュポンポリケミカル社製、亜鉛イオン中和エチレン−メタクリル酸−アクリル酸ブチル三元共重合体アイオノマー樹脂（メルトフローレイト（１９０℃×２．１６ｋｇ）：０．７ｇ／１０ｍｉｎ、曲げ剛性率：３５ＭＰａ）
サーリン６３２０：デュポン社製、マグネシウムイオン中和エチレン−メタクリル酸−アクリル酸ブチル三元共重合体アイオノマー樹脂（メルトフローレイト（１９０℃×２．１６ｋｇ）：１．０ｇ／１０ｍｉｎ、曲げ剛性率：５３ＭＰａ）
ノバミッドＳＴ１２０：三菱エンジニアリングプラスチックス社製、ポリアミド６と水酸基、カルボキシル基、無水酸基、スルホン酸基およびエポキシ基（グリシジル基を含む）よりなる群から選択される少なくとも１種の官能基を有する樹脂との混合樹脂（曲げ弾性率：２０００ＭＰａ、メルトフローレイト（２４０℃×２．１６ｋｇ荷重）３０ｇ／１０ｍｉｎ）
【０１４０】
（３）ハーフシェルの成形
表３に示したポリウレタンエラストマー１００質量部に対して酸化チタン４質量部をドライブレンドし、二軸混練型押出機によりミキシングして、ペレット状のカバー用組成物を得た。押出は、スクリュー径４５ｍｍ、スクリュー回転数２００ｒｐｍ、スクリューＬ／Ｄ＝３５で行った。配合物は、押出機のダイの位置で１５０〜２３０℃に加熱された。ハーフシェルの圧縮成形は、得られたペレット状のカバー用組成物をハーフシェル成形用金型の下型の凹部ごとに１つずつ投入し、加圧してハーフシェルを成形した。圧縮成形は、成形温度１７０℃、成形時間５分、成形圧力２．９４ＭＰａの条件で行った。
【０１４１】
【表３】
0005653160.tif 000004
エラストランＸＮＹ８５Ａ：ＢＡＳＦ社製、熱可塑性ポリウレタンエラストマー
【０１４２】
（４）カバーの成形
（２）で得られたコアを（３）で得られた２枚のハーフシェルで同心円状に被覆して、圧縮成形によりカバー（厚み０．５ｍｍ）を成形した。圧縮成形は、成形温度１４５℃、成形時間２分、成形圧力９．８ＭＰａの条件で行った。
【０１４３】
得られたゴルフボール本体の表面をサンドブラスト処理して、マーキングを施した後、クリアーペイントを塗布し、４０℃のオーブンで塗料を乾燥させ、直径４２．８ｍｍ、質量４５．４ｇのゴルフボールを得た。得られたゴルフボールついて評価した結果を併せて表２に示した。
【０１４４】
ゴルフボールＮｏ．１〜Ｎｏ．１０，Ｎｏ．１２〜Ｎｏ．１５は、中間層が、（Ａ）（ａ−１）重合脂肪酸、（ａ−２）セバシン酸および／またはアゼライン酸、（ａ−３）ポリアミン成分とを必須成分とするポリアミド共重合体と、（Ｂ）（ｂ−１）オレフィンと炭素数３〜８個のα，β−不飽和カルボン酸との二元共重合体、（ｂ−２）オレフィンと炭素数３〜８個のα，β−不飽和カルボン酸との二元共重合体の金属イオン中和物、（ｂ−３）オレフィンと炭素数３〜８個のα，β−不飽和カルボン酸とα，β−不飽和カルボン酸エステルとの三元共重合体、および、（ｂ−４）オレフィンと炭素数３〜８個のα，β−不飽和カルボン酸とα，β−不飽和カルボン酸エステルとの三元共重合体の金属イオン中和物より成る群から選択される少なくとも１種とを含有する中間層用組成物から形成されている場合である。いずれもロングアイアンで打撃したときの飛距離が大きいことが分かる。
【産業上の利用可能性】
【０１４５】
本発明は、中間層を有するゴルフボールに好適である。